(57)【要約】【課題】  本発明は、アセトアルデヒド及びホルムアルデヒドに対する除去能力に優れたアルデヒド除去剤を提供する。【解決手段】  本発明のアルデヒド除去剤は、カルボジヒドラジドを含有してなるので、ホルムアルデヒド及びアセトアルデヒドの双方に対して優れた除去能力を有し、建築物、家具、自動車内装材などに供給することによって、これらに含有されているホルムアルデヒド及びアセトアルデヒドの双方の空気中への放散を低減し或いは抑制することができると共に、空気中に放散されたホルムアルデヒド及びアセトアルデヒドの低減化を図ることができる。【選択図】  なし【特許請求の範囲】
【請求項１】
カルボジヒドラジドを含有してなることを特徴とするアルデヒド除去剤。
【請求項２】
カルボジヒドラジドを溶媒に溶解或いは分散させてなり、カルボジヒドラジドを０．１〜２０重量％含有していることを特徴とする請求項１に記載のアルデヒド除去剤。
【請求項３】
有機酸ジヒドラジドを含有してなることを特徴とする請求項１又は請求項２に記載のアルデヒド除去剤。
【請求項４】
カルボジヒドラジド１００重量部に対して有機酸ジヒドラジド０．５〜１００００重量部含有していることを特徴とする請求項３に記載のアルデヒド除去剤。
【請求項５】
有機酸ジヒドラジドがアジピン酸ジヒドラジドであることを特徴とする請求項３又は請求項４に記載のアルデヒド除去剤。
【請求項６】
有機酸ジヒドラジドがコハク酸ジヒドラジドであることを特徴とする請求項３又は請求項４に記載のアルデヒド除去剤。
【請求項７】
グアニジン塩を含有してなることを特徴とする請求項１乃至請求項５の何れか１項に記載のアルデヒド除去剤。
【請求項８】
カルボジヒドラジド１００重量部に対してグアニジン塩０．５〜１００００重量部含有していることを特徴とする請求項７に記載のアルデヒド除去剤。
【請求項９】
グアニジン塩がスルファミン酸グアニジンであることを特徴とする請求項７又は請求項８に記載のアルデヒド除去剤。
【請求項１０】
自動車内装材に使用されることを特徴とする請求項１乃至請求項９の何れか１項に記載のアルデヒド除去剤。
【発明の詳細な説明】
【技術分野】
【０００１】
本発明は、ホルムアルデヒドやアセトアルデヒドなどのアルデヒド類の除去剤に関し、詳しくは、建築物、家具、自動車内装材などに使用される、合板、木質系繊維板、天然繊維板、不織布、フェルトなどの材料から放散されるアルデヒド類を除去するためのアルデヒド除去剤に関する。
【背景技術】
【０００２】
建築物や家具などに使用される材料より放散されるホルムアルデヒドやアセトアルデヒドなどのアルデヒド類は、人体に悪影響を与えるとして問題視されている。近年では特に、ホルムアルデヒドが、シックハウス症候群、アレルギー症の原因物質として注目されており、上記材料中のホルムアルデヒド含有量の低減、或いは、上記材料からの放散されるホルムアルデヒド量の低減を図るべく、アルデヒド除去剤に関する研究が盛んに行なわれている。
【０００３】
上記ホルムアルデヒドの除去に使用されるアルデヒド除去剤としては、ホルムアルデヒドを物理的に捕捉除去する、活性炭、アルミナ、ゼオライトなどの多孔質吸着剤や、ホルムアルデヒドを化学的に除去する、尿素化合物、ヒドラジド化合物、アミド化合物、イミダゾール化合物、亜硫酸ナトリウム化合物などの除去剤が知られている。このようなアルデヒド除去剤によるホルムアルデヒドの除去技術は、平成１５年の建築基準法の改正に伴い著しく進化し、空気中に微量に放散されるホルムアルデヒドをも除去することができるようになった。
【０００４】
このようなホルムアルデヒドの除去に用いられる除去剤としては、例えば、特許文献１に、人工ゼオライトに、分子中にＮＨ基及び／又はＮＨ２基を有する化合物、及び／又は、銅、亜鉛、ニッケル、コバルト及びマンガンからなる群から選ばれる１種以上の金属イオンを担持させたことを特徴とする消臭剤が開示されている。
【０００５】
しかしながら、上記消臭剤のようなホルムアルデヒド除去剤は、ホルムアルデヒドに対する除去能力には優れているものの、アセトアルデヒドに対する除去能力は十分でなかったため、これらを建築物や家具に使用される材料に用いても、建築物の室内にアセトアルデヒドが残存し、目、鼻及び喉が刺激され、更にひどい場合には、皮膚や粘膜に炎症が生じるといった問題があった。そこで、ホルムアルデヒド及びアセトアルデヒドの双方に対して優れた除去能力を有するアルデヒド除去剤が求められている。
【０００６】
又、近年、自動車工業会では、車内の揮発性有機化合物（ＶＯＣ）の低減に取り組んでおり、２００７年度以降の新型乗用車については、厚生労働省によって室内濃度指針値が示されている化合物（建築物特有の防虫剤、防蟻剤成分は除く）を対象に、車内空間における濃度の低減が図られることになっている。この車内空間のＶＯＣ濃度を低減するために、自動車内装材にアルデヒド除去剤を使用することが検討されており、このような用途に使用できる除去剤、特に、ホルムアルデヒド及びアセトアルデヒドの双方に対して優れた除去能力を有するアルデヒド除去剤の研究が急がれている。
【０００７】
【特許文献１】特開２００６−１１６０９３号公報
【発明の開示】
【発明が解決しようとする課題】
【０００８】
本発明は、ホルムアルデヒド及びアセトアルデヒドに対する除去能力に優れたアルデヒド除去剤を提供する。
【課題を解決するための手段】
【０００９】
本発明のアルデヒド除去剤は、ホルムアルデヒド及びアセトアルデヒドに対する除去能力に優れたカルボジヒドラジドを含有してなり、このアルデヒド除去剤は、通常、カルボジヒドラジドを溶媒に溶解或いは分散させてなる。
【００１０】
カルボジヒドラジドを溶解或いは分散させる溶媒としては、特に限定されず、例えば、水、アルコールなどが挙げられるが、環境衛生上の観点から水が好ましい。
【００１１】
カルボジヒドラジドを溶媒に溶解或いは分散させる場合において、カルボジヒドラジドの溶液又は分散液中における含有量は、少ないと、ホルムアルデヒド又はアセトアルデヒドの除去効果が発現しないことがある一方、多いと、木質系ボードなどのホルムアルデヒド及び／又はアセトアルデヒドを含有する対象物（以下「アルデヒド含有物」という）に吹き付けると、アルデヒド含有物の表面の白化現象が生じ、他の基材との接着性が低下し、或いは、低温時にカルボジヒドラジドが析出して保存安定性が低下することがあるので、０．１〜２０重量％が好ましく、０．１〜１５重量％がより好ましい。
【００１２】
更に、アルデヒド除去剤には、ホルムアルデヒド及びアセトアルデヒドの除去能力を向上させるべく、有機酸ジヒドラジドを含有させてもよい。
【００１３】
上記有機酸ジヒドラジドとしては、特に限定されず、例えば、アジピン酸ジヒドラジド、コハク酸ジヒドラジド、セバシン酸ジヒドラジド、イソフタル酸ジヒドラジド、シュウ酸ジヒドラジド、マロン酸ジヒドラジド、マレイン酸ジヒドラジド、フマル酸ジヒドラジド、リンゴ酸ジヒドラジドなどが挙げられ、ホルムアルデヒド及びアセトアルデヒドに対する除去能力に優れ且つ水への溶解性に優れていることから、アジピン酸ジヒドラジド及びコハク酸ジヒドラジドが好ましい。なお、これらの有機酸ジヒドラジドは単独で用いられても、２種以上が併用されてもよい。
【００１４】
特に、アジピン酸ジヒドラジドは、単独でアルデヒド除去剤として用いられた場合、ホルムアルデヒドに対しては優れた除去能力を有しているものの、アセトアルデヒドに対しては除去能力を有さず、寧ろアセトアルデヒドの放散量を増加させてしまう傾向にあるが、上述のカルボジヒドラジドと併用した場合においては、ホルムアルデヒド及びアセトアルデヒドの双方に対する除去能力を向上させる効果が得られる。
【００１５】
又、上記コハク酸ジヒドラジドは、単独でアルデヒド除去剤として用いた場合、アセトアルデヒドに対しては優れた除去能力を有しているものの、ホルムアルデヒドに対しては除去能力を有さず、寧ろホルムアルデヒドの放散量を増加させてしまう傾向にあるが、上述のカルボジヒドラジドと併用した場合においては、ホルムアルデヒド及びアセトアルデヒドの双方の除去能力を向上させる効果が得られる。
【００１６】
そして、アルデヒド除去剤中における有機酸ジヒドラジドの含有量は、少ないと、ホルムアルデヒド及びアセトアルデヒドに対するアルデヒド除去剤の除去能力を向上させる効果が発現しないことがある一方、多いと、ホルムアルデヒド又はアセトアルデヒドに対するアルデヒド除去剤の除去能力が低下することがあるので、カルボジヒドラジド１００重量部に対して０．５〜１００００重量部が好ましく、２０〜１２０重量部がより好ましい。
【００１７】
更に、カルボジヒドラジド及びコハク酸ジヒドラジドを含むアルデヒド除去剤を溶媒に溶解或いは分散させた状態において、溶液又は分散液中におけるコハク酸ジヒドラジドの含有量は、少ないと、コハク酸ジヒドラジドを含有させた効果が発現しないことがある一方、多いと、アルデヒド除去剤の溶液又は分散液を吹き付けたアルデヒド含有物の表面に変色が生じることがあるので、０．１〜８重量％が好ましく、０．１〜５重量％がより好ましい。
【００１８】
又、上記アルデヒド除去剤にグアニジン塩を含有させることが好ましい。このグアニジン塩は、単独でアルデヒド除去剤として用いられた場合、ホルムアルデヒド及びアセトアルデヒドに対する除去能力はさほど高くないが、カルボジヒドラジドと併用した場合には、ホルムアルデヒド及びアセトアルデヒドに対するアルデヒド除去剤の除去能力が大きく向上される。
【００１９】
このようなグアニジン塩としては、特に限定されず、例えば、スルファミン酸グアニジン、塩酸グアニジン、塩酸アミノグアニジン、重炭酸アミノグアニジン、炭酸グアニジン、リン酸グアニジン、硝酸グアニジンなどが挙げられ、これらのグアニジン塩のなかでも、カルボジヒドラジドと併用することにより、ホルムアルデヒド及びアセトアルデヒドに対するアルデヒド除去剤の除去能力を大きく向上させることができる点及びアルデヒド除去剤を塗布したアルデヒド含有物の表面に変色やべたつきを生じさせにくい点から、スルファミン酸グアニジンが好ましい。なお、これらのグアニジン塩は単独で用いられても、２種以上が併用されてもよい。
【００２０】
そして、アルデヒド除去剤中におけるグアニジン塩の含有量は、少ないと、ホルムアルデヒド及びアセトアルデヒドに対するアルデヒド除去剤の除去能力を向上させる効果が得られないことがある一方、多いと、アルデヒド除去剤を塗布したアルデヒド含有物表面にべたつきや変色が生じることがあるので、カルボジヒドラジド１００重量部に対して０．５〜１００００重量部が好ましく、３０〜１２０重量部がより好ましい。
【００２１】
又、カルボジヒドラジド及びグアニジン塩を含むアルデヒド除去剤を溶媒に溶解或いは分散させた状態において、溶液又は分散液中におけるグアニジン塩の含有量は、少ないと、グアニジン塩を含有させた効果が発現しないことがある一方、多いと、アルデヒド除去剤の溶液又は分散液を吹き付けたアルデヒド含有物の表面にべたつきが生じることがあるので、０．１〜８重量％が好ましく、０．１〜５重量％がより好ましい。
【００２２】
上述の如く、本発明のアルデヒド除去剤のホルムアルデヒド及びアセトアルデヒドに対する除去能力を向上させるために、アルデヒド除去剤に有機酸ジヒドラジド又はグアニジン塩を含有させることが好ましいが、有機酸ジヒドラジド及びグアニジン塩の双方を含有させるのがより好ましい。
【００２３】
次に、本発明のアルデヒド除去剤の使用要領について説明する。アルデヒド除去剤は、通常、カルボジヒドラジド、並びに、必要に応じて有機酸ジヒドラジド又はグアニジン塩の何れか一方或いは双方を溶媒に溶解或いは分散させて溶液又は分散液の形態にて使用され、好ましくは、カルボジヒドラジド、並びに、必要に応じて有機酸ジヒドラジド又はグアニジン塩の何れか一方或いは双方を水に溶解させて水溶液として用いられる。
【００２４】
本発明のアルデヒド除去剤は、アルデヒド含有物にスプレーなどを用いて吹き付けるなどしてアルデヒド含有物に供給し乾燥させることによって、アルデヒド含有物中のホルムアルデヒドやアセトアルデヒドの空気中への放散を低減或いは抑制し、更に、空気中に放散されたホルムアルデヒドやアセトアルデヒド量の低減化を図ることができる。
【００２５】
なお、アルデヒド除去剤で処理されるアルデヒド含有物としては、特に限定されず、例えば、建築物、家具、自動車内装材などが挙げられる。ここで、上記自動車内装材とは、インストルメントパネル、天井材、ドア材などをいい、これらの材料となる合板、木質系繊維板、天然系繊維板、不織布、フェルトなどにホルムアルデヒドやアセトアルデヒドが含有されている。
【発明の効果】
【００２６】
本発明のアルデヒド除去剤は、カルボジヒドラジドを含有してなるので、ホルムアルデヒド及びアセトアルデヒドの双方に対して優れた除去能力を有し、建築物、家具、自動車内装材などに供給することによって、これらに含有されているホルムアルデヒド及びアセトアルデヒドの双方の空気中への放散を低減し或いは抑制することができると共に、空気中に放散されたホルムアルデヒド及びアセトアルデヒドの低減化を図ることができる。
【００２７】
又、上記アルデヒド除去剤において、有機酸ジヒドラジド又はグアニジン塩の何れか一方或いは双方を含有させている場合には、ホルムアルデヒド及びアセトアルデヒドに対する除去能力に更に優れている。
【発明を実施するための最良の形態】
【００２８】
以下に実施例を挙げて本発明の態様を更に詳しく説明するが、本発明はこれら実施例にのみ限定されるものではない。
【００２９】
（実施例１〜９、比較例１〜６）
表１又は表２に示した所定量の蒸留水中に、カルボジヒドラジド、アジピン酸ジヒドラジド、コハク酸ジヒドラジド、スルファミン酸グアニジン及び尿素を表１又は表２に示した所定量づつ添加して十分に攪拌して溶解させることによってアルデヒド除去剤を調製した。
【００３０】
次に、得られたアルデヒド除去剤について、後述するテドラーバッグ法に準じて、ホルムアルデヒド及びアセトアルデヒドの放散量を評価すると共に、試験片の変色及びべたつきの有無を後述の要領で評価した。なお、テドラーバッグ法による試験は２回実施し、比較例７及び比較例８はアルデヒド除去剤を使用せずに行なったブランク試験であり、２回の測定結果の相加平均値をホルムアルデヒド及びアセトアルデヒドの放散量とした。
【００３１】
（ホルムアルデヒド、アセトアルデヒド放散量）
先ず、実施例１〜６及び比較例１〜４，７のアルデヒド除去剤のホルムアルデヒド及びアセトアルデヒド放散量を測定した。厚み２．５ｍｍの木質ボードＡの両面にアルデヒド除去剤を２５ｇ／ｍ2の割合で噴霧器を用いて均一に塗布し乾燥させた後、木質ボード片Ａから縦８ｃｍ×横１０ｃｍの試験片を切り出した。なお、比較例７については、木質ボードＡの両面にアルデヒド除去剤を塗布しなかった。
【００３２】
続いて、上述のようにして得られた試験片と、４リットルの純窒素ガスを１０リットル容量のテドラーバッグに密封し、６５℃に加熱して２時間静置した。続いて、テドラーバッグ内のガスをＤＮＰＨ管に捕集して、捕集したガスをアセトニトリルで抽出し、このアセトニトリル抽出液をＨＰＬＣで分析して、試験片１個あたりのホルムアルデヒド放散量（μｇ／試験片）及びアセトアルデヒド放散量（μｇ／試験片）を求めた。
【００３３】
又、実施例７〜９及び比較例５，６，８のアルデヒド除去剤のホルムアルデヒド及びアセトアルデヒド放散量を測定した。上記木質ボードＡとは異なる、厚み２．５ｍｍの木質ボードＢを用意し、この木質ボードＢの両面にアルデヒド除去剤を２５ｇ／ｍ2の割合で噴霧器を用いて均一に塗布し乾燥させた後、木質ボード片Ｂから縦８ｃｍ×横１０ｃｍの試験片を切り出した。なお、比較例８については、木質ボードＢの両面にアルデヒド除去剤を塗布しなかった。
【００３４】
この試験片を用いて実施例１〜６及び比較例１〜４，７のアルデヒド除去剤と同様の要領で、試験片１個あたりのホルムアルデヒド放散量（μｇ／試験片）及びアセトアルデヒド放散量（μｇ／試験片）を求めた。
【００３５】
（試験片の変色）
上記のようにして得られた試験片を目視観察することにより、試験片の表面に変色が見られなかったものを○、試験片の表面が変色していたものを×と評価した。
【００３６】
（試験片のべたつき）
上記のようにして得られた試験片の表面を指で触り、べたつきが感じられなかったものを○、べたつきが感じられたものを×と評価した。
【００３７】
【表１】
2008075038.tif 000002
【００３８】
【表２】
2008075038.tif 000003
【手続補正書】
【提出日】平成19年6月4日(2007.6.4)
【手続補正１】
【補正対象書類名】特許請求の範囲
【補正対象項目名】全文
【補正方法】変更
【補正の内容】
【特許請求の範囲】
【請求項１】
カルボジヒドラジド１００重量部及び有機酸ジヒドラジド２０〜１２０重量部を含有し、上記有機酸ジヒドラジドは、アジピン酸ジヒドラジド又はコハク酸ジヒドラジド酸であることを特徴とするアルデヒド除去剤。
【請求項２】
カルボジヒドラジド１００重量部に対してスルファミン酸グアニジン３０〜１２０重量部を含有することを特徴とする請求項１に記載のアルデヒド除去剤。
【請求項３】
カルボジヒドラジド１００重量部及びスルファミン酸グアニジン３０〜１２０重量部を含有することを特徴とするアルデヒド除去剤。
【請求項４】
自動車内装材に使用されることを特徴とする請求項１乃至請求項３の何れか１項に記載のアルデヒド除去剤。
【手続補正２】
【補正対象書類名】明細書
【補正対象項目名】全文
【補正方法】変更
【補正の内容】
【発明の詳細な説明】
【技術分野】
【０００１】
本発明は、ホルムアルデヒドやアセトアルデヒドなどのアルデヒド類の除去剤に関し、詳しくは、建築物、家具、自動車内装材などに使用される、合板、木質系繊維板、天然繊維板、不織布、フェルトなどの材料から放散されるアルデヒド類を除去するためのアルデヒド除去剤に関する。
【背景技術】
【０００２】
建築物や家具などに使用される材料より放散されるホルムアルデヒドやアセトアルデヒドなどのアルデヒド類は、人体に悪影響を与えるとして問題視されている。近年では特に、ホルムアルデヒドが、シックハウス症候群、アレルギー症の原因物質として注目されており、上記材料中のホルムアルデヒド含有量の低減、或いは、上記材料からの放散されるホルムアルデヒド量の低減を図るべく、アルデヒド除去剤に関する研究が盛んに行なわれている。
【０００３】
上記ホルムアルデヒドの除去に使用されるアルデヒド除去剤としては、ホルムアルデヒドを物理的に捕捉除去する、活性炭、アルミナ、ゼオライトなどの多孔質吸着剤や、ホルムアルデヒドを化学的に除去する、尿素化合物、ヒドラジド化合物、アミド化合物、イミダゾール化合物、亜硫酸ナトリウム化合物などの除去剤が知られている。このようなアルデヒド除去剤によるホルムアルデヒドの除去技術は、平成１５年の建築基準法の改正に伴い著しく進化し、空気中に微量に放散されるホルムアルデヒドをも除去することができるようになった。
【０００４】
このようなホルムアルデヒドの除去に用いられる除去剤としては、例えば、特許文献１に、人工ゼオライトに、分子中にＮＨ基及び／又はＮＨ２基を有する化合物、及び／又は、銅、亜鉛、ニッケル、コバルト及びマンガンからなる群から選ばれる１種以上の金属イオンを担持させたことを特徴とする消臭剤が開示されている。
【０００５】
しかしながら、上記消臭剤のようなホルムアルデヒド除去剤は、ホルムアルデヒドに対する除去能力には優れているものの、アセトアルデヒドに対する除去能力は十分でなかったため、これらを建築物や家具に使用される材料に用いても、建築物の室内にアセトアルデヒドが残存し、目、鼻及び喉が刺激され、更にひどい場合には、皮膚や粘膜に炎症が生じるといった問題があった。そこで、ホルムアルデヒド及びアセトアルデヒドの双方に対して優れた除去能力を有するアルデヒド除去剤が求められている。
【０００６】
又、近年、自動車工業会では、車内の揮発性有機化合物（ＶＯＣ）の低減に取り組んでおり、２００７年度以降の新型乗用車については、厚生労働省によって室内濃度指針値が示されている化合物（建築物特有の防虫剤、防蟻剤成分は除く）を対象に、車内空間における濃度の低減が図られることになっている。この車内空間のＶＯＣ濃度を低減するために、自動車内装材にアルデヒド除去剤を使用することが検討されており、このような用途に使用できる除去剤、特に、ホルムアルデヒド及びアセトアルデヒドの双方に対して優れた除去能力を有するアルデヒド除去剤の研究が急がれている。
【０００７】
【特許文献１】特開２００６−１１６０９３号公報
【発明の開示】
【発明が解決しようとする課題】
【０００８】
本発明は、ホルムアルデヒド及びアセトアルデヒドに対する除去能力に優れたアルデヒド除去剤を提供する。
【課題を解決するための手段】
【０００９】
本発明のアルデヒド除去剤は、ホルムアルデヒド及びアセトアルデヒドに対する除去能力に優れたカルボジヒドラジドを含有してなり、このアルデヒド除去剤は、通常、カルボジヒドラジドを溶媒に溶解或いは分散させてなる。
【００１０】
カルボジヒドラジドを溶解或いは分散させる溶媒としては、特に限定されず、例えば、水、アルコールなどが挙げられるが、環境衛生上の観点から水が好ましい。
【００１１】
カルボジヒドラジドを溶媒に溶解或いは分散させる場合において、カルボジヒドラジドの溶液又は分散液中における含有量は、少ないと、ホルムアルデヒド又はアセトアルデヒドの除去効果が発現しないことがある一方、多いと、木質系ボードなどのホルムアルデヒド及び／又はアセトアルデヒドを含有する対象物（以下「アルデヒド含有物」という）に吹き付けると、アルデヒド含有物の表面の白化現象が生じ、他の基材との接着性が低下し、或いは、低温時にカルボジヒドラジドが析出して保存安定性が低下することがあるので、０．１〜２０重量％が好ましく、０．１〜１５重量％がより好ましい。
【００１２】
更に、アルデヒド除去剤には、ホルムアルデヒド及びアセトアルデヒドの除去能力を向上させるべく、有機酸ジヒドラジドとしてアジピン酸ジヒドラジド又はコハク酸ジヒドラジドを含有させてもよい。
【００１３】
特に、アジピン酸ジヒドラジドは、単独でアルデヒド除去剤として用いられた場合、ホルムアルデヒドに対しては優れた除去能力を有しているものの、アセトアルデヒドに対しては除去能力を有さず、寧ろアセトアルデヒドの放散量を増加させてしまう傾向にあるが、上述のカルボジヒドラジドと併用した場合においては、ホルムアルデヒド及びアセトアルデヒドの双方に対する除去能力を向上させる効果が得られる。
【００１４】
又、上記コハク酸ジヒドラジドは、単独でアルデヒド除去剤として用いた場合、アセトアルデヒドに対しては優れた除去能力を有しているものの、ホルムアルデヒドに対しては除去能力を有さず、寧ろホルムアルデヒドの放散量を増加させてしまう傾向にあるが、上述のカルボジヒドラジドと併用した場合においては、ホルムアルデヒド及びアセトアルデヒドの双方の除去能力を向上させる効果が得られる。
【００１５】
そして、アルデヒド除去剤中における有機酸ジヒドラジドの含有量は、少ないと、ホルムアルデヒド及びアセトアルデヒドに対するアルデヒド除去剤の除去能力を向上させる効果が発現しないことがある一方、多いと、ホルムアルデヒド又はアセトアルデヒドに対するアルデヒド除去剤の除去能力が低下することがあるので、カルボジヒドラジド１００重量部に対して２０〜１２０重量部が好ましい。
【００１６】
更に、カルボジヒドラジド及びコハク酸ジヒドラジドを含むアルデヒド除去剤を溶媒に溶解或いは分散させた状態において、溶液又は分散液中におけるコハク酸ジヒドラジドの含有量は、少ないと、コハク酸ジヒドラジドを含有させた効果が発現しないことがある一方、多いと、アルデヒド除去剤の溶液又は分散液を吹き付けたアルデヒド含有物の表面に変色が生じることがあるので、０．１〜８重量％が好ましく、０．１〜５重量％がより好ましい。
【００１７】
又、上記アルデヒド除去剤にスルファミン酸グアニジンを含有させることが好ましい。このスルファミン酸グアニジンは、単独でアルデヒド除去剤として用いられた場合、ホルムアルデヒド及びアセトアルデヒドに対する除去能力はさほど高くないが、カルボジヒドラジドと併用した場合には、ホルムアルデヒド及びアセトアルデヒドに対するアルデヒド除去剤の除去能力が大きく向上される。
【００１８】
そして、アルデヒド除去剤中におけるスルファミン酸グアニジンの含有量は、少ないと、ホルムアルデヒド及びアセトアルデヒドに対するアルデヒド除去剤の除去能力を向上させる効果が得られないことがある一方、多いと、アルデヒド除去剤を塗布したアルデヒド含有物表面にべたつきや変色が生じることがあるので、カルボジヒドラジド１００重量部に対して３０〜１２０重量部が好ましい。
【００１９】
又、カルボジヒドラジド及びスルファミン酸グアニジンを含むアルデヒド除去剤を溶媒に溶解或いは分散させた状態において、溶液又は分散液中におけるスルファミン酸グアニジンの含有量は、少ないと、スルファミン酸グアニジンを含有させた効果が発現しないことがある一方、多いと、アルデヒド除去剤の溶液又は分散液を吹き付けたアルデヒド含有物の表面にべたつきが生じることがあるので、０．１〜８重量％が好ましく、０．１〜５重量％がより好ましい。
【００２０】
上述の如く、本発明のアルデヒド除去剤のホルムアルデヒド及びアセトアルデヒドに対する除去能力を向上させるために、アルデヒド除去剤に有機酸ジヒドラジド又はスルファミン酸グアニジンを含有させることが好ましいが、有機酸ジヒドラジド及びスルファミン酸グアニジンの双方を含有させるのがより好ましい。
【００２１】
次に、本発明のアルデヒド除去剤の使用要領について説明する。アルデヒド除去剤は、通常、カルボジヒドラジド、並びに、有機酸ジヒドラジド又はスルファミン酸グアニジンの何れか一方或いは双方を溶媒に溶解或いは分散させて溶液又は分散液の形態にて使用され、好ましくは、カルボジヒドラジド、並びに、有機酸ジヒドラジド又はスルファミン酸グアニジンの何れか一方或いは双方を水に溶解させて水溶液として用いられる。
【００２２】
本発明のアルデヒド除去剤は、アルデヒド含有物にスプレーなどを用いて吹き付けるなどしてアルデヒド含有物に供給し乾燥させることによって、アルデヒド含有物中のホルムアルデヒドやアセトアルデヒドの空気中への放散を低減或いは抑制し、更に、空気中に放散されたホルムアルデヒドやアセトアルデヒド量の低減化を図ることができる。
【００２３】
なお、アルデヒド除去剤で処理されるアルデヒド含有物としては、特に限定されず、例えば、建築物、家具、自動車内装材などが挙げられる。ここで、上記自動車内装材とは、インストルメントパネル、天井材、ドア材などをいい、これらの材料となる合板、木質系繊維板、天然系繊維板、不織布、フェルトなどにホルムアルデヒドやアセトアルデヒドが含有されている。
【発明の効果】
【００２４】
本発明のアルデヒド除去剤は、カルボジヒドラジドを含有してなるので、ホルムアルデヒド及びアセトアルデヒドの双方に対して優れた除去能力を有し、建築物、家具、自動車内装材などに供給することによって、これらに含有されているホルムアルデヒド及びアセトアルデヒドの双方の空気中への放散を低減し或いは抑制することができると共に、空気中に放散されたホルムアルデヒド及びアセトアルデヒドの低減化を図ることができる。
【００２５】
又、上記アルデヒド除去剤において、有機酸ジヒドラジド又はスルファミン酸グアニジンの何れか一方或いは双方を含有させているので、ホルムアルデヒド及びアセトアルデヒドに対する除去能力に更に優れている。
【発明を実施するための最良の形態】
【００２６】
以下に実施例を挙げて本発明の態様を更に詳しく説明するが、本発明はこれら実施例にのみ限定されるものではない。
【００２７】
（実施例１〜７、比較例１〜８）
表１又は表２に示した所定量の蒸留水中に、カルボジヒドラジド、アジピン酸ジヒドラジド、コハク酸ジヒドラジド、スルファミン酸グアニジン及び尿素を表１又は表２に示した所定量づつ添加して十分に攪拌して溶解させることによってアルデヒド除去剤を調製した。
【００２８】
次に、得られたアルデヒド除去剤について、後述するテドラーバッグ法に準じて、ホルムアルデヒド及びアセトアルデヒドの放散量を評価すると共に、試験片の変色及びべたつきの有無を後述の要領で評価した。なお、テドラーバッグ法による試験は２回実施し、比較例９及び比較例１０はアルデヒド除去剤を使用せずに行なったブランク試験であり、２回の測定結果の相加平均値をホルムアルデヒド及びアセトアルデヒドの放散量とした。
【００２９】
（ホルムアルデヒド、アセトアルデヒド放散量）
先ず、実施例１〜５及び比較例１〜５，９のアルデヒド除去剤のホルムアルデヒド及びアセトアルデヒド放散量を測定した。厚み２．５ｍｍの木質ボードＡの両面にアルデヒド除去剤を２５ｇ／ｍ2の割合で噴霧器を用いて均一に塗布し乾燥させた後、木質ボード片Ａから縦８ｃｍ×横１０ｃｍの試験片を切り出した。なお、比較例９については、木質ボードＡの両面にアルデヒド除去剤を塗布しなかった。
【００３０】
続いて、上述のようにして得られた試験片と、４リットルの純窒素ガスを１０リットル容量のテドラーバッグに密封し、６５℃に加熱して２時間静置した。続いて、テドラーバッグ内のガスをＤＮＰＨ管に捕集して、捕集したガスをアセトニトリルで抽出し、このアセトニトリル抽出液をＨＰＬＣで分析して、試験片１個あたりのホルムアルデヒド放散量（μｇ／試験片）及びアセトアルデヒド放散量（μｇ／試験片）を求めた。
【００３１】
又、実施例６，７及び比較例６〜８，１０のアルデヒド除去剤のホルムアルデヒド及びアセトアルデヒド放散量を測定した。上記木質ボードＡとは異なる、厚み２．５ｍｍの木質ボードＢを用意し、この木質ボードＢの両面にアルデヒド除去剤を２５ｇ／ｍ2の割合で噴霧器を用いて均一に塗布し乾燥させた後、木質ボード片Ｂから縦８ｃｍ×横１０ｃｍの試験片を切り出した。なお、比較例１０については、木質ボードＢの両面にアルデヒド除去剤を塗布しなかった。
【００３２】
この試験片を用いて実施例１〜５及び比較例１〜５，９のアルデヒド除去剤と同様の要領で、試験片１個あたりのホルムアルデヒド放散量（μｇ／試験片）及びアセトアルデヒド放散量（μｇ／試験片）を求めた。
【００３３】
（試験片の変色）
上記のようにして得られた試験片を目視観察することにより、試験片の表面に変色が見られなかったものを○、試験片の表面が変色していたものを×と評価した。
【００３４】
（試験片のべたつき）
上記のようにして得られた試験片の表面を指で触り、べたつきが感じられなかったものを○、べたつきが感じられたものを×と評価した。
【００３５】
【表１】
2008075038.tif 000004
【００３６】
【表２】
2008075038.tif 000005